(57)【要約】【課題】斜板式コンプレッサの金属基材で形成された斜板を、耐焼付き性はもとより、密着性と耐摩耗性の優れた潤滑性皮膜で被覆し、炭酸ガスを冷媒に用いる斜板式コンプレッサにも耐用可能なものとすることである。【解決手段】斜板３を形成する金属基材３ａの表面に、フッ素樹脂、耐熱性樹脂および金属酸化物粉末から成る潤滑性皮膜１１を形成し、この潤滑性皮膜１１と金属基材３ａとの間に、多孔質溶射層１０を形成することにより、多孔質溶射層１０へのアンカー効果によって潤滑性皮膜１１の密着性を高め、摩擦摩耗特性の優れたフッ素樹脂、耐熱性樹脂および金属酸化物粉末から成る潤滑性皮膜１１によって、摺動面での十分な耐焼付き性と耐摩耗性を確保して、炭酸ガスを冷媒に用いる斜板式コンプレッサにも耐用可能なものとした。【選択図】図２
2007205335.tif 000002
【特許請求の範囲】
【請求項１】
冷媒が存在するハウジング内で、回転軸に直接固定するように、または連結部材を介して間接的に、斜めに取り付けた斜板にシューを摺動させ、このシューを介して前記斜板の回転運動をピストンの往復運動に変換して、冷媒を圧縮、膨張させる斜板式コンプレッサの斜板において、前記斜板を金属基材で形成し、前記シューが摺動する摺動面に、フッ素樹脂、耐熱性樹脂および金属酸化物粉末から成る潤滑性皮膜を形成し、この潤滑性皮膜と前記金属基材との間に、多孔質溶射層を形成したことを特徴とする斜板式コンプレッサの斜板。
【請求項２】
前記潤滑性皮膜が、前記フッ素樹脂１００重量部に対して、前記耐熱性樹脂が１００〜１５０重量部、前記金属酸化物粉末が５〜２０重量部である請求項１に記載の斜板式コンプレッサの斜板。
【請求項３】
前記金属酸化物粉末が酸化鉄粉末である請求項１または２に記載の斜板式コンプレッサの斜板。
【請求項４】
請求項１乃至３のいずれかに記載の斜板を備えた斜板式コンプレッサ。
【請求項５】
前記斜板式コンプレッサが炭酸ガスを冷媒に用いたものである請求項４に記載の斜板式コンプレッサ。
【発明の詳細な説明】
【技術分野】
【０００１】
本発明は、エアコンディショナ等に用いられる斜板式コンプレッサの斜板および斜板式コンプレッサに関する。
【背景技術】
【０００２】
冷媒が存在するハウジング内で、回転軸に直接固定するように、または連結部材を介して間接的に、斜めに取り付けた斜板にシューを摺動させ、このシューを介して斜板の回転運動をピストンの往復運動に変換して、冷媒を圧縮、膨張させる斜板式コンプレッサには、両頭形のピストンを用いて冷媒を両側で圧縮、膨張させる両斜板タイプのものと、片頭形のピストンを用いて冷媒を片側のみで圧縮、膨張させる片斜板タイプのものとがある。また、シューは斜板の片側面のみで摺動するものと、斜板の両側面で摺動するものとがある。
【０００３】
これらの斜板式コンプレッサでは、運転初期において、冷媒が存在するハウジング内へ潤滑油が到達する前に金属製の斜板とシューが摺動するので、これらの摺動部が潤滑油のないドライ潤滑状態となり、焼付きが発生しやすい。この焼付きを防止する手段としては、これまでに、シューが摺動する金属製斜板の摺動面に、銅系またはアルミニウム系の金属材料を溶射し、この金属溶射層に鉛系めっき、錫系めっき、鉛−錫系めっき、ポリテトラフルオロエチレン（ＰＴＦＥ）系被覆、二硫化モリブデン被覆または二硫化モリブデン・黒鉛混合被覆を施したもの（例えば、特許文献１参照）や、アルミニウムまたは鉄系基材、主として錫、銅または金属リン酸塩からなる中間層、および熱硬化性樹脂と二硫化モリブデンおよびグラファイトから選択された少なくとも１種の固体潤滑剤とを含む摺接層を有する斜板（例えば、特許文献２参照）等が提案されている。
【０００４】
【特許文献１】特開平８−１９９３２７号公報
【特許文献２】特開平１１−１３６３８号公報
【発明の開示】
【発明が解決しようとする課題】
【０００５】
近年開発が行なわれている炭酸ガスを冷媒に用いる斜板式コンプレッサにおいては、コンプレッサ内の圧力が１０ＭＰａにも達するため、斜板とシューとの摺動圧力がこれまでより高くなり、金属基材で形成された斜板の皮膜には、より密着性と耐摩耗性の優れたものが要求されている。
【０００６】
しかしながら、特許文献１、２に記載された従来の斜板は、炭酸ガスを冷媒に用いたコンプレッサ内の圧力が１０ＭＰａにも達する斜板式コンプレッサに対しては、摺動面の皮膜の密着性や耐摩耗性を確保できず、耐久性が十分でないという問題がある。
【０００７】
そこで、本発明の課題は、斜板式コンプレッサの金属基材で形成された斜板を、耐焼付き性はもとより、密着性と耐摩耗性の優れた潤滑性皮膜で被覆し、炭酸ガスを冷媒に用いる斜板式コンプレッサにも耐用可能なものとすることである。
【課題を解決するための手段】
【０００８】
上記の課題を解決するために、本発明は、冷媒が存在するハウジング内で、回転軸に直接固定するように、または連結部材を介して間接的に、斜めに取り付けた斜板にシューを摺動させ、このシューを介して前記斜板の回転運動をピストンの往復運動に変換して、冷媒を圧縮、膨張させる斜板式コンプレッサの斜板において、前記斜板を金属基材で形成し、前記シューが摺動する摺動面に、フッ素樹脂、耐熱性樹脂および金属酸化物粉末から成る潤滑性皮膜を形成し、この潤滑性皮膜と前記金属基材との間に、多孔質溶射層を形成した構成を採用した。
【０００９】
すなわち、斜板を金属基材で形成し、前記シューが摺動する摺動面に、フッ素樹脂、耐熱性樹脂および金属酸化物粉末から成る潤滑性皮膜を形成し、この潤滑性皮膜と前記金属基材との間に、多孔質溶射層を形成することにより、多孔質溶射層へのアンカー効果によって潤滑性皮膜の密着性を高め、摩擦摩耗特性の優れたフッ素樹脂、耐熱性樹脂および金属酸化物粉末から成る潤滑性皮膜によって、摺動面での十分な耐焼付き性と耐摩耗性を確保して、炭酸ガスを冷媒に用いる斜板式コンプレッサにも耐用可能なものとした。
【００１０】
前記多孔質溶射層は、その細かい孔部に入り込む潤滑性皮膜の樹脂のアンカー効果によって潤滑性皮膜の密着性を高めることができ、その溶射金属としては、Ｃｕ、Ｓｎ、Ａｌ、Ｎｉ、Ｍｏ、Ｆｅ等、およびこれらの合金を使用することができる。
【００１１】
また、前記潤滑性皮膜を形成するフッ素樹脂は低摩擦特性を有し、皮膜に耐焼付き性を付与する役割をする。このフッ素樹脂は、シューとの摺動部での温度上昇に耐えられる耐熱性を有するものであれはよく、具体的には、ＰＴＦＥ（融点θＭ：３２７℃、連続使用温度θＡ：２６０℃）、テトラフルオロエチレン−ヘキサフルオロプロピレン共重合体（θＭ：２７０℃、θＡ：２００℃）、テトラフルオロエチレン−パーフルオロアルキルビニルエーテル共重合体（θＭ：３１０℃、θＡ：２６０℃）、テトラフルオロエチレン−エチレン共重合体（θＭ：２７０℃、θＡ：１５０℃）、ポリクロロトリフルオロエチレン（θＭ：２１０℃、θＡ：１２０℃）、エチレン−クロロトリフルオロエチレン共重合体（θＭ：２４０℃、θＡ：１５０℃）等が挙げられる。これらは、それぞれ単独または２種以上の共重合体や３共重合体等であってもよい。
【００１２】
このうちＰＴＦＥは、−ＣＦ２ＣＦ２−の繰り返し単位より構成され、３４０〜３８０℃でも溶融粘度が約１０１０〜１０１１Ｐａ・ｓと高く、融点を越えても流動し難いので、フッ素樹脂の中では最も耐熱性が優れており、また、常温でも優れた摺動性を示すので好適である。さらに、ＰＴＦＥの中でも、滑剤級の粉末ＰＴＦＥを用いることが好ましく、滑剤級の粉末ＰＴＦＥの市販品としては、ポリフロンＭ１５、ルブロンＬ−２（以上ダイキン工業社製商品名）、テフロンＴＬＰ−１０（デュポン社製商品名）、フルオンＧ１６３（旭硝子社製商品名）等を挙げることができる。なお、滑剤級の粉末ＰＴＦＥとは、一度焼成したＰＴＦＥを粉砕した再生ＰＴＦＥや、ＰＴＦＥにガンマ線照射処理をして低分子量化したＰＴＦＥ粉末を言い、ガンマ線照射処理をした市販品の例としては、ＫＴ４００Ｈ（喜多村社製商品名）がある。
【００１３】
前記ＰＴＦＥの形態は、成形用の粉末であっても、いわゆる固体潤滑剤用の微粉末であってもよく、その平均粒径は０．１〜２０μｍ、好ましくは０．２〜１０μｍの範囲にあるのがよい。平均粒径がこの範囲内にあると、コーティング剤中で凝集し難く、皮膜中に満遍なく均一に分散される。
【００１４】
前記耐熱性樹脂は、皮膜を熱劣化させることなく多孔質溶射層に強固に密着するとともに、粉末としたフッ素樹脂や金属酸化物粉末を結着する役割をする。耐熱性樹脂としては、ポリイミド系樹脂、エポキシ系樹脂、フェノール系樹脂、シリコーン系樹脂等を挙げることができ、中でもポリイミド系樹脂が耐熱性と密着性に最も優れている。
【００１５】
前記ポリイミド系樹脂の具体例としては、ポリイミド樹脂（ＰＩ）、ポリアミドイミド樹脂（ＰＡＩ）、ポリエステルイミド樹脂、ポリエステルアミドイミド樹脂等を挙げることができ、中でもＰＩとＰＡＩが好適であり、さらに、イミド結合またはアミド結合が芳香族基を介して結合している芳香族系ポリイミド樹脂や芳香族系ポリアミドイミド樹脂が特に好ましい。
【００１６】
前記ＰＡＩはイミド結合とアミド結合とを有する樹脂である。また、芳香族系ポリアミドイミド樹脂のイミド結合は、ポリアミド酸等の前駆体であっても、閉環したイミド環であってもよく、これらが混在する状態でもよい。このような芳香族系ポリアミドイミド樹脂には、芳香族第一級ジアミン（例えば、ジフェニルメタンジアミン）と芳香族三塩基酸無水物（例えば、トリメット酸無水物のモノまたはジアシルハライド誘導体）とから製造されるもの、芳香族ジイソシアネート化合物（例えば、ジフェニルメタンジイソシアネート）と芳香族三塩基酸無水物とから製造されるもの等がある。さらに、アミド結合に比べてイミド結合の割合を多くしたＰＡＩとして、芳香族、脂肪族または脂環族ジイソシアネート化合物と芳香族四塩基酸二無水物および芳香族三塩基酸無水物とから製造されるもの等があり、いずれのＰＡＩも使用することができる。
【００１７】
前記金属酸化物粉末は、皮膜の耐摩耗性を向上させる役割をし、酸化鉄、酸化チタン、酸化マグネシウム、酸化アルミニウム等の粉末を使用することができる。
【００１８】
上述した潤滑性皮膜を多孔質溶射層の表面に形成する方法としては、ディッピング法、スプレーコート法、刷毛塗り法、粉体塗装法等によって、上述した構成のコーティング剤を多孔質溶射層の表面に塗布し、これを焼成する方法を採用することができる。スプレーコート法でコーティング剤を塗布する場合は、コーティング剤が微小な粒子となって多孔質溶射層の表面に付着するので、皮膜の厚みを精度よく管理することができる。
【００１９】
前記コーティング剤は、粉体塗装法を採用する場合を除いて、フッ素樹脂、耐熱性樹脂および金属酸化物粉末を溶剤類に分散または溶解することにより得られる。溶剤類としては、アセトン、メチルエチルケトン等のケトン類、酢酸メチル、酢酸エチル等のエステル類、トルエン、キシレン等の芳香族炭化水素類、メチルクロロホルム、トリクロロエチレン、トリクロロトリフルオロエタン等の有機ハロゲン化化合物類、ＮＭＰ、ＤＭＡＣ、メチルイソピロリドン（ＭＩＰ）、ジメチルホルムアミド（ＤＭＦ）等の非プロトン系極性溶剤類等を使用することができる。なお、粉体塗装法は無溶剤塗装である。
【００２０】
これらの方法で多孔質溶射層に塗布される潤滑性皮膜の膜厚は、焼成後の厚みで５〜４０μｍ、好ましくは１０〜３０μｍの膜厚とするのが好ましい。膜厚が５μｍ未満では、シューの片当たり等が生じたときに局部的な摩耗が生じる恐れがあり、膜厚が４０μｍを越えると、皮膜の剥離が生じやすくなるからである。
【００２１】
前記潤滑性皮膜の焼成温度は、コーティング剤を構成する耐熱性樹脂の種類によって異なるが、耐熱性樹脂がＰＩの場合は２００〜３５０℃が適当である。焼成温度が２００℃未満では、前駆体であるポリアミド酸のイミド反応が十分でなく、多孔質溶射層との密着性を十分に確保できない恐れがあり、３５０℃を越えると、フッ素樹脂が融点以上になって分解し始めるからである。
【００２２】
前記耐熱性樹脂がＰＡＩの場合は、皮膜の焼成温度は１８０〜２８０℃が適当である。焼成温度が１８０℃未満では、ＰＡＩの硬化反応があまり進行しないので、多孔質溶射層ならびに金属基材との密着性を十分に確保できず、２８０℃を越えると、フッ素樹脂が融点以上になって分解し始めるからである。また、ＰＡＩの多孔質溶射層との密着性は２８０℃付近で平衡状態に達するので、昇温エネルギを考慮すると２８０℃以下で焼成することが好ましい。
【００２３】
前記潤滑性皮膜を、前記フッ素樹脂１００重量部に対して、前記耐熱性樹脂が１００〜１５０重量部、前記金属酸化物粉末が５〜２０重量部であるものとすることにより、多孔質溶射層との密着性と耐摩耗性をより良好に発揮することができる。フッ素樹脂１００重量部に対して、耐熱性樹脂が１００重量部未満であると密着性が低下し、１５０重量部を越えると摺動特性が低下する。また、フッ素樹脂１００重量部に対して、金属酸化物粉末が５重量部未満であると耐摩耗性が不足し、２０重量部を越えると密着性が低下する。
【００２４】
前記金属酸化物粉末を酸化鉄粉末とすることにより、耐摩耗性をより優れたものとすることができ、入手性およびコストの面からも有利である。
【００２５】
前記酸化鉄粉末としては、酸化鉄（II）、三酸化二鉄、四酸化三鉄等を使用することができ、これらの酸化鉄の粉末形状は、球状、鱗片状、針状等のいずれの形状であってもよい。また、酸化鉄粉末の平均粒径は、例えば０．１〜１０μｍ程度といかなる粒径であってもよいが、好ましくは０．１〜１μｍ、より好ましくは０．２〜０．５μｍである。平均粒径が０．１μｍ未満では、凝集しやすくなって分散性が悪くなり、１μｍを越えると皮膜の耐摩耗性がやや不均一になる。なお、酸化鉄粉末の平均粒径はＢＥＴ法により測定することができるが、とくにこの測定法に限られるものではない。
【００２６】
また、本発明は、斜板式コンプレッサを上述したいずれかの斜板を備えたものとした構成も採用した。
【００２７】
前記斜板式コンプレッサを、コンプレッサ内の圧力が１０ＭＰａにも達する炭酸ガスを冷媒に用いるものとしても、その斜板の金属基材の皮膜を密着性と耐摩耗性の優れたものとし、十分に耐用可能なものとすることができる。
【発明の効果】
【００２８】
本発明の斜板式コンプレッサの斜板は、斜板を金属基材で形成し、シューが摺動する摺動面に、フッ素樹脂、耐熱性樹脂および金属酸化物粉末から成る潤滑性皮膜を形成し、この潤滑性皮膜と金属基材との間に、多孔質溶射層を形成することにより、多孔質溶射層へのアンカー効果によって潤滑性皮膜の密着性を高め、摩擦摩耗特性の優れたフッ素樹脂、耐熱性樹脂および金属酸化物粉末から成る潤滑性皮膜によって、摺動面での十分な耐焼付き性と耐摩耗性を確保したので、炭酸ガスを冷媒に用いる斜板式コンプレッサにも耐用可能なものとすることができる。
【００２９】
前記潤滑性皮膜を、フッ素樹脂１００重量部に対して、耐熱性樹脂が１００〜１５０重量部、金属酸化物粉末が５〜２０重量部であるものとすることにより、金属基材との密着性と耐摩耗性をより良好に発揮することができる。
【００３０】
前記金属酸化物粉末を酸化鉄粉末とすることにより、耐摩耗性をより優れたものとすることができ、入手性およびコストの面からも有利である。
【００３１】
また、本発明の斜板式コンプレッサは、上述した斜板を備えたものとしたので、コンプレッサ内の圧力が１０ＭＰａにも達する炭酸ガスを冷媒に用いる斜板式コンプレッサに使用しても、十分に耐用可能なものとすることができる。
【発明を実施するための最良の形態】
【００３２】
以下、図面に基づき、この発明の実施形態を説明する。この斜板式コンプレッサは炭酸ガスを冷媒に用いるものであり、図１に示すように、冷媒が存在するハウジング１内で、回転軸２に直接固定するように斜めに取り付けた斜板３の回転運動を、斜板３の両側面で摺動するシュー４を介して両頭形ピストン５の往復運動に変換し、ハウジング１の周方向に等間隔で形成されたシリンダボア６内の各ピストン５の両側で、冷媒を圧縮、膨張させる両斜板タイプのものであり、高速で回転駆動される回転軸２は、ラジアル方向を針状ころ軸受７で支持され、スラスト方向をスラスト針状ころ軸受８で支持されている。
【００３３】
前記各ピストン５には斜板３の外周部を跨ぐように凹部５ａが形成され、この凹部５ａの軸方向対向面に形成された球面座９に、半球状のシュー４が着座されている。このシュー４は球状のものもあり、ピストン５を斜板３の回転に対して相対移動自在に支持する。これによって、斜板３の回転運動からピストン５の往復運動への変換が円滑に行われる。
【００３４】
前記斜板３の基材３ａは鋼Ｓ４５Ｃで形成されており、図２に示すように、シュー４が摺動する基材３ａの両側面には、銅合金の多孔質溶射層１０が形成され、その上に、フッ素樹脂としてのＰＴＦＥ、耐熱性樹脂としてのＰＡＩ、および金属酸化物粉末としての酸化鉄または酸化チタンから成る潤滑性皮膜１１が形成されている。
【実施例】
【００３５】
実施例として、表１に示すように、鋼製のディスクの片面側にＣｕ９５質量％、Ｓｎ５質量％の銅合金の多孔質溶射層を形成し、ＰＴＦＥ、ＰＡＩおよび酸化鉄の粉末から成り、これらの配合割合が異なる潤滑性皮膜を形成した試験片（実施例１〜３）と、ＰＴＦＥ、ＰＡＩおよび酸化チタンの粉末から成る潤滑性皮膜を形成した試験片（実施例４）とを用意した。また、比較例として、上記多孔質溶射層を形成せずに、酸化鉄や酸化チタンの金属酸化物粉末の替りに、それぞれ銅粉末と二硫化モリブデン（ＭｏＳ２）を配合したコーティング剤を用いて、各実施例と同様の方法で潤滑性皮膜を形成した試験片（比較例１、２）も用意した。なお、表１中の数値は、ＰＴＦＥ１００重量部に対する各組成物の重量部の値である。
【００３６】
【表１】
2007205335.tif 000003
【００３７】
上記実施例と比較例の各試験片に対して３つの鋼製シューを摺動させるスラスト型試験機（３シュー・オン・タイプ）を用いた２種類の摩擦摩耗試験（試験１、２）を行い、試験初期と５分後の摺動部の摩擦係数、および５分後の試験片摺動面の摩耗量と温度を測定した。各試験１、２の試験条件は以下の通りである。
【００３８】
【表２】
2007205335.tif 000004
【００３９】
上記摩擦摩耗試験の結果を表１に併せて示す。金属基材と潤滑性皮膜との間に多孔質溶射層を形成し、潤滑性皮膜に金属酸化物粉末を配合した実施例１〜４のものは、摺動面の潤滑条件をドライ状態とした試験１でも、摺動面圧を１０ＭＰａと高くした試験２でも、いずれも摩耗量が少なく、優れた耐摩耗性を有することが確認された。なお、各実施例のものは、摩擦係数や摩耗量の測定データではあまり優位差がないが、各試験後の摺動面を目視観察した結果では、実施例３のものが最も優れており、以下、実施例２、実施例４、実施例１の順であった。
【００４０】
これに対して、多孔質溶射層を形成せず、潤滑性皮膜に金属酸化物粉末を配合しなかった各比較例１、２のものは、いずれも摩耗量が多く、十分な耐摩耗性が得られなかった。また、試験２における比較例１の潤滑性皮膜は、金属基材から剥がれ落ちることはなかったが、わずかな界面剥離が生じていた。
【００４１】
上述した実施形態では、両斜板タイプの斜板式コンプレッサで、斜板の両側面でシューが摺動するものとしたが、本発明に係る斜板式コンプレッサの斜板は、片斜板タイプのものや、斜板の片面側にのみシューが摺動するもの、斜板が連結部材を介して回転軸に取り付けられたもの等、全てのタイプの斜板式コンプレッサに採用することができる。
【図面の簡単な説明】
【００４２】
【図１】斜板式コンプレッサの実施形態を示す縦断面図
【図２】図１の斜板を拡大して示す断面図
【符号の説明】
【００４３】
１  ハウジング
２  回転軸
３  斜板
４  シュー
５  ピストン
５ａ  凹部
６  シリンダボア
７  針状ころ軸受
８  スラスト針状ころ軸受
９  球面座
１０  多孔質溶射層
１１  潤滑性皮膜
【図１】
2007205335.tif 000005
【図２】
2007205335.tif 000006